(57)【特許請求の範囲】
【請求項１】
溶媒、アリール−スルホンアミド−ホルムアルデヒド、アリール−スルホンアミド−エポキシ、ポリビニルブチラール、サンダラック、エステルガム、ヘキシルメタクリレート−メチルメタクリレートコポリマー、アクリルエステルオリゴマー、アルキッド、ポリテトラヒドロフラン、ポリアミド、ラウロラクタム−カプロラクタム−ヘキサメチレンジアミンアジペートターポリマー、メラミン、およびこれらの樹脂の混合物よりなる群から選択される樹脂、マイクロパルプ、および場合により可塑剤を含んでなる液体マニキュア組成物であって、マイクロパルプの容積平均長さが０．０１〜１００μｍであり、かつマイクロパルプが液体構成成分及び固体構成成分を含んでなる媒体と有機繊維を接触させた後、攪拌して有機繊維のサイズを減少させ改質することにより製造される前記組成物。
【請求項２】
マイクロパルプの容積平均長さが０．１〜５０μｍである請求項１に記載のマニキュア組成物。
【請求項３】
有機繊維が、脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、ポリベンズイミダゾール、ポリフェニレントリアゾール、ポリフェニレンスルフィド、ポリオキサジアゾール、ポリイミド、芳香族ポリアミド、およびこれらの混合物よりなる群から選択されるポリマーを含んでなる請求項１に記載のマニキュア組成物。
【請求項４】
有機繊維が、ポリ（ｐ−フェニレンテレフタルアミド）、又はポリ（ｍ−フェニレンイソフタルアミド）ポリマーを含んでなる請求項１に記載のマニキュア組成物。
【請求項５】
ニトロセルロース樹脂を更に含んでなる請求項１に記載のマニキュア組成物。
【請求項６】
マイクロパルプが、組成物の０．００１〜２重量％の量で存在する請求項５に記載のマニキュア組成物。
【請求項７】
酢酸ブチル中にアラミド樹脂のマイクロパルプの分散物を含んだマニキュア溶液であって、マイクロパルプが容積平均長さ０．０１μｍ〜１００μｍの範囲を有し、かつ液体構成成分及び固体構成成分を含んでなる媒体と有機繊維を接触させた後、攪拌して有機繊維のサイズを減少させ改質することにより製造される、マニキュア溶液。
【請求項８】
マニキュア組成物を製造する方法であって、
ａ）有機繊維を、固体構成成分、並びに、溶媒、アリール−スルホンアミド−ホルムアルデヒド、アリール−スルホンアミド−エポキシ、ポリビニルブチラール、サンダラック、エステルガム、ヘキシルメタクリレート−メチルメタクリレートコポリマー、アクリルエステルオリゴマー、アルキッド、ポリテトラヒドロフラン、ポリアミド、ラウロラクタム−カプロラクタム−ヘキサメチレンジアミンアジペートターポリマー、メラミン、およびこれらの樹脂の混合物よりなる群から選択される樹脂、および場合により可塑剤を含んでなる液体マニキュア樹脂系と接触させ、
ｂ）有機繊維、液体マニキュア樹脂系、および固体構成成分を撹拌して、有機繊維を、液体マニキュア樹脂系中に分散したマイクロパルプに変形させ、そして
ｃ）場合により、固体構成成分を除去することを含んでなる方法。
【請求項９】
液体マニキュア樹脂系を紫外線安定剤又は着色剤と接触させる追加の工程を含む請求項８に記載の方法。
【請求項１０】
有機繊維が、脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール類、ポリベンズイミダゾール、ポリフェニレントリアゾール、ポリフェニレンスルフィド、ポリオキサジアゾール、ポリイミド、芳香族ポリアミド、およびこれらの混合物よりなる群から選択されるポリマーを含んでなる請求項８に記載の方法。
【請求項１１】
液体マニキュア樹脂系が、ニトロセルロース樹脂を更に含んでなる請求項８に記載の方法。
【請求項１２】
マニキュア組成物を製造する方法であって、
ａ）有機繊維を第１の溶媒および第１の固体構成成分と接触させ、
ｂ）有機繊維、第１の溶媒、および第１の固体構成成分を撹拌して、有機繊維を、第１の溶媒中に分散したマイクロパルプの分散体に変形させ、
ｃ）場合により、第１の固体構成成分を除去し、
ｄ）場合により、第１の溶媒中に分散したマイクロパルプの分散体から第１の溶媒の一部を除去し、そして
ｅ）マイクロパルプを副マニキュア樹脂と合わせて混合し、マニキュア樹脂系中に分散したマイクロパルプを作り出すことを含んでなる方法。
【請求項１３】
副マニキュア樹脂が、第２の溶媒中のアリール−スルホンアミド−ホルムアルデヒド、アリール−スルホンアミド−エポキシ、ポリビニルブチラール、サンダラック、エステルガム、ヘキシルメタクリレート−メチルメタクリレートコポリマー、アクリルエステルオリゴマー、アルキッド、ポリテトラヒドロフラン、ポリアミド、ラウロラクタム−カプロラクタム−ヘキサメチレンジアミンアジペートターポリマー、メラミン、およびこれらの樹脂の混合物よりなる群から選択される樹脂の液体系として合わせられる請求項１２に記載の方法。
【請求項１４】
マイクロパルプおよび液体マニキュア樹脂系を、第２の固体構成成分と接触させて撹拌し、マイクロパルプを更に分散させ、そのサイズを減少させる追加の工程を含んでなる請求項１３に記載の方法。
【請求項１５】
第１の溶媒と第２の溶媒が同じ溶媒である請求項１３に記載の方法。
【請求項１６】
有機繊維が、脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール類、ポリベンズイミダゾール、ポリフェニレントリアゾール、ポリフェニレンスルフィド、ポリオキサジアゾール、ポリイミド、芳香族ポリアミド、およびこれらの混合物よりなる群から選択されるポリマーを含んでなる請求項１３に記載の方法。
【請求項１７】
第２の固体構成成分が、撹拌後に除去される請求項１４に記載の方法。
【請求項１８】
第１の固体構成成分と第２の固体構成成分が同じ固体構成成分である請求項１４に記載の方法。
【発明の詳細な説明】
【技術分野】
【０００１】
本発明は、改善された液体マニキュア組成物およびその製造方法に関し、特に、マイクロパルプを含有する液体マニキュア組成物およびその製造方法に関する。
【背景技術】
【０００２】
マニキュアは、ファッションアクセサリーであり、そのようなものとして、表す全体的な外観を増すか、又は減ずることができる。フランクフォート（Ｆｒａｎｋｆｏｒｔ）らに付与された特許文献１は、長さ２〜４ｍｍのアラミドパルプを含有するマニキュア組成物を開示している。この組成物は、パルプの性質およびサイズのため、爪に僅かに粗い表面外観を付与する。粗い表面は、マニキュア組成物にアラミドパルプを単純に添加し、２つを一緒に混合した結果である。
【０００３】
【特許文献１】米国特許第５，３７０，８６６号明細書
【発明の開示】
【発明が解決しようとする課題】
【０００４】
しかし、非常に滑らかなテキスチャと外観を有する爪にしたいときもある。滑らかな外観を有し、手触りが滑らかで、通常の装着で光沢のある外観を保持する、処理有機繊維マニキュア組成物が必要とされている。
【課題を解決するための手段】
【０００５】
本発明は、溶媒、副樹脂、場合により可塑剤、および容積平均長さ０．０１〜１００μｍ、好ましくは０．１〜５０μｍのマイクロパルプを含んでなる液体マニキュア樹脂系を含んでなる、改善されたマニキュア組成物に関する。液体マニキュア樹脂系は、更に主樹脂を含んでなることができ、好ましい主樹脂はニトロセルロースであり、マイクロパルプは、一般に、本組成物の０．００１〜２重量％である。マニキュアは、更に、着色剤、および他の添加剤（ＵＶ安定剤など）を含んでもよい。
【０００６】
本発明は、また、容積平均長さ０．０１〜１００μｍ、好ましくは０．１〜５０μｍのマイクロパルプが酢酸ブチル中に分散した分散体を含んでなるマニキュア溶媒系に関する。
【０００７】
本発明は、更に、滑らかなマニキュア表面を提供し、副樹脂および固体構成成分を含んでなる液体マニキュア樹脂系と有機繊維を接触させ、有機繊維、液体マニキュア樹脂系、および固定構成成分を撹拌し、有機繊維を、液体マニキュア樹脂系中に分散したマイクロパルプに変形させることを含んでなる、マニキュア組成物の製造方法に関する。液体マニキュア系は、ＵＶ安定剤および着色剤を更に含有してもよい。
【０００８】
本発明の別の実施形態は、液体溶媒および第１の固体構成成分と有機繊維を接触させ、有機繊維、液体溶媒、および第１の固定構成成分を撹拌し、有機繊維を、溶媒中に分散したマイクロパルプの分散体に変形させ、場合により、溶媒中に分散したマイクロパルプの分散体から溶媒の一部を除去し、マイクロパルプおよび溶媒の分散体を副マニキュア樹脂と、場合により第２の溶媒と接触させ、マニキュア樹脂系中に分散したマイクロパルプを作り出すことを含んでなる、マニキュア組成物の製造方法に関する。
【発明を実施するための最良の形態】
【０００９】
本発明は、マイクロパルプが混入されている改善されたマニキュア組成物、および本組
成物を製造する方法に関する。
【００１０】
具体的には、マニキュア組成物の製造方法は、有機繊維を液体マニキュア樹脂系および固体構成成分と接触させ、有機繊維、液体マニキュア樹脂系、および固体構成成分を撹拌し、有機繊維を、液体マニキュア樹脂系中に分散したマイクロパルプの混合物に変形させ、そして、場合により、希釈剤、ＵＶ安定剤、可塑剤、および／又は着色剤と前記混合物を接触させてマニキュア組成物を製造することを含んでなる。マイクロパルプは、一般に、最終組成物の０．００１〜２重量％である。
【００１１】
本明細書で使用する場合、マイクロパルプは、容積平均長さが０．０１〜１００μｍ、好ましくは０．１〜５０μｍの範囲の処理有機繊維である。一般に、このようなマイクロパルプの平均表面積は、２５〜５００ｍ２／ｇの範囲である。「有機繊維」の用語は、パルプ、短繊維、又はフィブリドを含むことを意味する。「処理有機繊維」の語は、液体構成成分および固体構成成分を含んでなる媒体と有機繊維を接触させた後、撹拌して有機繊維のサイズを減少させ、改質したことを意味する。例えば、有機繊維を媒体の液体構成成分と合わせて、プレミックスを形成してもよい。必要に応じて、プレミックスを従来のミキサーで混合し、有機繊維を液体媒体中に分布させてもよい。次いで、プレミックスを撹拌デバイス中で固体構成成分と合わせてもよい。固体構成成分は、好ましくは撹拌デバイス内で撹拌された状態に保持される多数のセラミック又は鋼製のボールであってもよい。撹拌デバイスは、例えば、アトリター又はミルであってもよい。一般に、最初に固体構成成分をアトリターチャンバに入れた後、他の成分を添加する。しかし、成分のどれについても添加順番は重要ではない。例えば、必要に応じて、有機繊維を添加する前に液体構成成分を固体構成成分と合わせても、又は撹拌デバイス内で有機繊維と固体構成成分を合わせた後、液体構成成分を添加してもよい。固体構成成分と同様に、最初に液体構成成分と有機繊維を合わせた後、撹拌デバイスに送ってもよい。
【００１２】
本発明で使用するマイクロパルプは、他のマニキュア成分と適合性がなければならず、脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール類、ポリベンズイミダゾール、ポリフェニレントリアゾール、ポリフェニレンスルフィド、ポリオキサジアゾール、ポリイミド、芳香族ポリアミド、又はこれらの混合物を含んでなる有機繊維から製造することができる。とりわけ有用なポリマーは、芳香族ポリアミド、ポリベンゾキサジアゾール、ポリベンズイミダゾール、又はこれらの混合物から製造される。好ましい有機繊維は、アラミド繊維としても知られている芳香族ポリアミド（ポリ（ｐ−フェニレンテレフタルアミド）、ポリ（ｍ−フェニレンイソフタルアミド）、又はこれらの混合物）を含んでなる。このような有機繊維は、米国特許第３，８６９，４３０号明細書、同第３，８６９，４２９号明細書、同第３，７６７，７５６号明細書、および同第２，９９９，７８８号明細書に開示されている。好ましい芳香族ポリアミド有機繊維は、ケブラー（ＫＥＶＬＡＲ）（登録商標）繊維、ケブラー（ＫＥＶＬＡＲ）（登録商標）アラミドパルプ、スタイル１Ｆ５４３；１．５ｍｍケブラー（ＫＥＶＬＡＲ）（登録商標）アラミドフロックスタイル６Ｆ５６１；および、ノメックス（ＮＯＭＥＸ）（登録商標）アラミドフィブリドスタイルＦ２５Ｗの商標で知られ、これらは全てデラウェア州ウィルミントン、イー・アイ・デュポン・ド・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ）から入手可能である。他の好適な市販の有機繊維には、ザイロン（ＺＹＬＯＮ）（登録商標）ＰＢＯ−ＡＳ（ポリ（ｐ−フェニレン−２，６−ベンゾビスオキサゾール））繊維、ザイロン（ＺＹＬＯＮ）（登録商標）ＰＢＯ−ＨＭ（ポリ（ｐ−フェニレン−２，６−ベンゾビスオキサゾール）繊維、ダイニーマ（ＤＹＮＥＥＭＡ）（登録商標）ＳＫ６０およびＳＫ７１超硬強度ポリエチレン繊維（これらは全て日本、東洋紡（Ｔｏｙｏｂｏ，Ｊａｐａｎ）により供給される）；セラニーズ・ベクト
ラン（Ｃｅｌａｎｅｓｅ  ＶＥＣＴＲＡＮ）（登録商標）ＨＳパルプ、ＥＦＴ１０６３−１７８（コネチカット州シェルトン、エンジニアリング・ファイバーズ・テクノロジー（Ｅｎｇｉｎｅｅｒｉｎｇ  Ｆｉｂｅｒｓ  Ｔｅｃｈｎｏｌｏｇｙ，Ｓｈｅｌｔｏｎ，Ｃｏｎｎｅｃｔｉｃｕｔ）により供給される）；ＣＦＦフィブリル化アクリル繊維（ＣＦＦ  Ｆｉｂｒｉｌｌａｔｅｄ  Ａｃｒｙｌｉｃ  Ｆｉｂｅｒ）（フロリダ州ペイス、スターリング・ファイバーズ社（Ｓｔｅｒｌｉｎｇ  Ｆｉｂｅｒｓ  Ｉｎｃ，Ｐａｃｅ，Ｆｌｏｒｉｄａ）により供給される）；および、ティアラ・アラミドＫＹ−４００Ｓパルプ（Ｔｉａｒａ  Ａｒａｍｉｄ  ＫＹ−４００Ｓ  Ｐｕｌｐ）（日本、堺市鉄砲町１、ダイセル化学工業株式会社（Ｄａｉｃｅｌ  Ｃｈｅｍｉｃａｌ  Ｉｎｄｕｓｔｒｉｅｓ，Ｌｔｄ，１
Ｔｅｐｐｏ−Ｃｈｏ，Ｓａｋａｉ  Ｃｉｔｙ，Ｊａｐａｎ）により供給される）が挙げられる。本発明に使用するのに好適な他の有機繊維には、セルロース、木綿、絹、および／又は羊毛繊維などの天然繊維が挙げられる。
【００１３】
好ましいマイクロパルプは、アラミドポリマーを含んでなる有機繊維から製造される。本明細書で使用する場合、「アラミド」は、アミド（−ＣＯＮＨ−）結合の少なくとも８５％が２つの芳香環に直接結合しているポリアミドを意味する。アラミドと共に添加剤を使用することができる。実際、他のポリマー材料を１０重量％までもアラミドとブレンドできるということ、又は、アラミドのジアミンの代わりに用いられる他のジアミンを１０パーセントも、もしくは、アラミドの二酸塩化物の代わりに用いられる他の二酸塩化物を１０％も有するコポリマーを使用できるということが分かった。本発明の実施において、アラミドは、好ましくは、ポリ（パラフェニレンテレフタルアミド）およびポリ（メタフェニレンイソフタルアミド）である。
【００１４】
マイクロパルプの製造に使用される有機繊維には、パルプ、短繊維、および／又はフィブリドが挙げられる。パルプは、回転ディスク間で短繊維を叩解し、繊維を切断および剪断して更に小さい片にすることによって製造できる。アラミドパルプは、当該技術分野で周知であり、繊維を叩解し、アラミド繊維材料の短片をフィブリル化することによって製造できる。このようなパルプは、表面積が４．２〜１５ｍ２／ｇの範囲であり、カヤーニ（Ｋａｊａａｎｉ）重量平均長さが０．６〜１．１ミリメートル（ｍｍ）の範囲であると報告されている。このようなパルプは、本発明のマイクロパルプと比較して容積平均長さが大きい。例えば、イー・アイ・デュポン・ド・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）から入手可能なスタイル１Ｆ５４３アラミドパルプは、カヤーニ（Ｋａｊａａｎｉ）重量平均長さが０．６〜０．８ｍｍの範囲であり、レーザー回折を使用してこのパルプを測定すると、容積平均長さは５００〜６００μｍ（０．５〜０．６ｍｍ）である。重合溶液から直接アラミドパルプを製造する代替の方法が、米国特許第５，０２８，３７２号明細書に開示されている。パルプ粒子は、各パルプ粒子の本体から延びている多数のフィブリル又は触毛を有するため、短繊維とは異なる。これらのフィブリル又は触毛は、複合材料を補強するための微細な毛のような固定具を提供し、また、それによってパルプの表面積が非常に大きくなる。
【００１５】
短繊維（フロックと呼ばれることもある）は、繊維を著しくフィブリル化することなく、連続フィラメントを短い長さに切断することによって製造される。短繊維の長さは、典型的には約０．２５ｍｍ〜１２ｍｍの範囲である。本発明で使用するのに好適な短繊維は、米国特許第５，４７４，８４２号明細書に開示されている補強用繊維である。
【００１６】
フィブリドは、平均最大長さ又は寸法が０．２〜１ｍｍの範囲、長さ対幅のアスペクト比が５：１〜１０：１の範囲の非粒状膜状粒子である。厚さ寸法は、およそミクロンの何分の一である。アラミドフィブリドは当該技術分野で周知であり、米国特許第５，２０９，８７７号明細書、同第５，０２６，４５６号明細書、同第３，０１８，０９１号明細書
、および同第２，９９９，７８８号明細書に開示されている方法により製造できる。本方法は、典型的には、溶媒中に溶解した有機ポリマーの溶液を、ポリマーの溶媒ではないが、溶媒と混和性のある別の液体に添加すること、および、激しく撹拌してフィブリドの凝集を引き起こすことを含む。凝集したフィブリドをミルで湿式粉砕し、分離し、乾燥させると、表面積の大きいフィブリドの凝集塊が得られ、次いで、この凝集塊を解すと粒子状フィブリド生成物が得られる。
【００１７】
本発明のマニキュア組成物を形成する方法では、有機繊維は１つもしくはそれ以上のマニキュア組成物構成成分の存在下で、容積平均長さが０．０１μｍ〜１００μｍの範囲、平均表面積が２５〜５００ｍ２／ｇのマイクロパルプに処理される。これは、有機繊維を液体媒体および固体構成成分と接触させ、撹拌することによって達成される。固体構成成分の存在下で有機繊維を撹拌すると、有機繊維はサイズが減少し、改質される。有機繊維は、例えば、アトリターの１つもしくはそれ以上の撹拌アームで撹拌状態に維持された固体構成成分と繰返し接触し、破砕される。主に繊維長だけを減少させるが、表面積およびフィブリル化は幾分増大する傾向がある、従来の粉砕又は切断方法とは異なり、本発明の方法におけるサイズ減少は、長さの減少と共に、有機繊維を直径が実質的に更に小さい繊維にする、縦方向の分離からも生じる。１桁、２桁、又は更にそれ以上の平均繊維長減少を達成することができる。撹拌工程は、有機繊維をマイクロパルプに変形させるのに十分な持続時間、継続される。更に、有機繊維を含有する媒体を撹拌デバイスに繰り返し通すことにより、有機繊維を数回パスさせて徐々にマイクロパルプに変形させることが望ましい場合がある。本発明の撹拌工程中に製造されて得られるマイクロパルプは、２つもしくはそれ以上のウェブ状、樹枝状、分岐状、マッシュルーム状、又はフィブリルの構造が絡合した組合せを含む繊維状有機材料である。
【００１８】
有機繊維をマイクロパルプにする処理は、アトリター又はミルを含む、いずれかの１種類もしくはそれ以上の撹拌デバイスで達成されてもよく、デバイスは、バッチ運転されても又は連続運転されてもよい。バッチアトリターは、当該技術分野で既知であり、オハイオ州アクロンのユニオン・プロセス社（Ｕｎｉｏｎ  Ｐｒｏｃｅｓｓ，  Ｉｎｃ．，  ｏｆ  Ａｋｒｏｎ，  Ｏｈｉｏ）により供給されるアトリターモデル０１、１−Ｓ、１０−Ｓ、１５−Ｓ、３０−Ｓ、１００−Ｓ、および２００−Ｓなどのものが、本発明の方法に好適である。このようなデバイスの別の供給業者は、ニュージャージー州クリフトンのグレン・ミルズ社（Ｇｌｅｎ  Ｍｉｌｌｓ  Ｉｎｃ．  ｏｆ  Ｃｌｉｆｔｏｎ，  Ｎｅｗ  Ｊｅｒｓｅｙ）である。媒体ミルは、ペンシルバニア州リーディング、プレミア・ミルズ（Ｐｒｅｍｉｅｒ  Ｍｉｌｌｓ，  Ｒｅａｄｉｎｇ  Ｐｅｎｎｓｙｌｖａｎｉａ）により供給されており、その好適なミルの幾つかには、スーパーミル（Ｓｕｐｅｒｍｉｌｌ）ＨＭおよびＥＨＰモデルが挙げられる。
【００１９】
好ましい撹拌デバイスは、アトリターであり、好ましくは、固体構成成分をアトリターの撹拌チャンバに注入した後、撹拌アームで撹拌し、この後、有機繊維と液体構成成分のプレミックスをチャンバに注入する。変形速度を加速するため、撹拌工程中、固体構成成分を外部通路を通して循環させるが、外部通路は、縦型媒体ミルでは、典型的には、チャンバの底部および上部近傍で接続されている。固体構成成分が撹拌される速度は、変形される有機繊維の物理的および化学的構成、固体構成成分のサイズおよび種類、変形の持続時間、並びに、所望するマイクロパルプのサイズに依存する。アトリター内での固体構成成分の撹拌は、一般に、撹拌アームの先端速度および提供される撹拌アームの数によって制御される。典型的なアトリターは、４〜１２のアームを有し、撹拌アームの先端速度は、一般に、約１５０ｆｐｍ〜約１２００ｆｐｍ（約４５ｍ／分〜約３６６ｍ／分）の範囲である。好ましいアトリターは、６つのアームを有し、約２００ｆｐｍ〜約１０００ｆｐｍ（約６１ｍ／分〜約３０５ｍ／分）、更に好ましくは約３００ｆｐｍ〜約５００ｆｐｍ（約９１ｍ／分〜約１５２ｍ／分）の範囲の先端速度で運転される。媒体ミルを使用する
場合、撹拌アームの先端速度は、一般に、約１５００ｆｐｍ〜約３５００ｆｐｍ（約４５７ｍ／分〜約１０６７ｍ／分）、好ましくは約２０００ｆｐｍ〜約３０００ｆｐｍ（約６１０ｍ／分〜約９１４ｍ／分）の範囲である。通常、撹拌チャンバの冷却ジャケットを使用して、撹拌プロセス中に発生した過剰な熱を取り除く。
【００２０】
撹拌チャンバで使用される固体構成成分の量は、装填量と呼ばれ、撹拌チャンバの実際の容積ではなく、嵩容積で測定される。従って、固体構成成分内には、かなりのエアポケットが存在するため、１００％装填量は、チャンバ容積の約６０％を意味する。媒体ミル又はアトリターに対する装填量は、全装填量を基準にして４０％〜９０％、好ましくは７５％〜９０％の範囲である。ボールミルに対する装填量は、全装填量を基準にして３０％〜６０％の範囲である。実際、装填率は、最初にチャンバに固体構成成分を完全に充填し、全装填量の重量を決定することによって決定される。次いで、所望の装填量を、全装填量のパーセントとして重量で測定する。
【００２１】
固体構成成分の形状は重要ではなく、スフェロイド、ダイアゴナル（ｄｉａｇｏｎａｌｓ）、形状の不規則な粒子、又はこれらの組合せを挙げることができる。スフェロイドが好ましい。固体構成成分の最大平均サイズは、１０μｍ〜１２７，０００μｍの範囲とすることができ、マイクロパルプの製造に使用される撹拌デバイスの種類に依存する。例えば、アトリターを使用するとき、サイズは、一般に、直径約０．６ｍｍ〜約２５．４ｍｍの範囲である。媒体ミルを使用するとき、直径は、一般に、約０．１ｍｍ〜約２．０ｍｍ、好ましくは０．２〜２．０ｍｍの範囲である。ボールミルを使用するとき、直径は、一般に、約３．２ｍｍ（１／８インチ）〜約７６．２ｍｍ（３．０ｉｎ）、好ましくは約３．２ｍｍ（１／８インチ）〜約９．５ｍｍ（３／８ｉｎ）の範囲である。固体構成成分は、一般に、液体マニキュア組成物に使用される溶媒と化学的適合性があり、典型的な固体構成成分は、ガラス、アルミナ、酸化ジルコニウム、ケイ酸ジルコニウム、セリウム安定化酸化ジルコニウム、溶融ジルコニアシリカ、鋼、ステンレス鋼、砂、タングステンカーバイド、窒化ケイ素、炭化ケイ素、メノウ、ムライト、フリント、ガラス質シリカ、硝酸ボラン（ｂｏｒａｎｅ  ｎｉｔｒａｔｅ）、セラミックス、クロム鋼、炭素鋼、鋳造ステンレス鋼、可塑性樹脂、又はこれらの組合せから製造される。固体構成成分に好適な可塑性樹脂の幾つかには、ポリスチレン、ポリカーボネート、およびポリアミドが挙げられる。固体構成成分に好適なガラスの幾つかには、無鉛ソーダ石灰ガラス、ホウケイ酸ガラス、および黒ガラス（ｂｌａｃｋ  ｇｌａｓｓ）が挙げられる。ケイ酸ジルコニウムは、溶融されていても、又は焼結されていてもよい。
【００２２】
最も有用な固体構成成分は、炭素鋼、ステンレス鋼、タングステンカーバイド、又はセラミックスから製造されるボールである。また、必要に応じて、サイズは同じであるが異なる組成を有するボールの混合物、又は様々なサイズを有するボールの混合物を使用してもよい。ボールの直径は、約０．１ｍｍ〜７６．２ｍｍ、好ましくは約０．４ｍｍ〜９．５ｍｍ、更に好ましくは約０．７ｍｍ〜３．１８ｍｍの範囲とすることができる。固体構成成分は、様々な供給源から容易に入手可能であり、その幾つかには、ニュージャージー州クリフトン、グレン・ミルズ社（Ｇｌｅｎｎ  Ｍｉｌｌｓ  Ｉｎｃ．，  Ｃｌｉｆｔｏｎ，  Ｎｅｗ  Ｊｅｒｓｅｙ）；ニュージャージー州フェアフィールド、フォックス・インダストリーズ社（Ｆｏｘ  Ｉｎｄｕｓｔｒｉｅｓ  Ｉｎｃ．，  Ｆａｉｒｆｉｅｌｄ，
Ｎｅｗ  Ｊｅｒｓｅｙ）；および、オハイオ州アクロン、ユニオン・プロセス（Ｕｎｉｏｎ  Ｐｒｏｃｅｓｓ，  Ａｋｒｏｎ，  Ｏｈｉｏ）が挙げられる。
【００２３】
有機繊維をマイクロパルプに変形させた後、通常、固体構成成分を除去し、液体構成成分中に混在するマイクロパルプのスラリーを形成する。典型的には、固体構成成分は、撹拌チャンバ内に残存する。しかし、必要に応じて、従来の分離プロセスの幾つかは、固体構成成分はメッシュスクリーン上に保持されるが、マイクロパルプを含有する液体構成成
分が通過するのに十分な小さい開口部を有するメッシュスクリーンを備える。その後、分散したマイクロパルプを含有するスラリーを直接使用することができる。好ましいマイクロパルプのスラリーは、ガラス上の２５４μ（１０ｍｉｌ）のドローダウンを肉眼で観察すると、極僅かなグリット又はシードを含有している。
【００２４】
液体マニキュア樹脂系は、溶媒中に溶解する多数の樹脂を含み、マニキュアに必要な他の添加剤を含んでもよい。溶媒は、一般に、液体マニキュア組成物の総重量を基準にして５５〜９０重量％の量で存在する。しかし、液体マニキュア組成物の粘度は、撹拌チャンバ内で使用する所望の溶媒量を規定する。実際、マイクロパルプ形成中、液体マニキュア組成物中に溶媒を５５重量％以下〜７０重量％までの濃度で使用した後、例えば、追加の溶媒で組成物を希釈し、所望の最終濃度にすることが好都合である。溶媒は、様々な揮発性有機溶媒の混合物で構成されてもよい。有用な溶媒には、アセトン、酢酸エチル、酢酸ブチル、２−メトキシエチルアセテート、メチルエチルケトン、メチルイソブチルケトン、酢酸メチル、酢酸アミル、および、酢酸イソプロピルが挙げられる。また、溶媒は、好ましくは飽和直鎖もしくは分岐炭化水素（ヘキサンもしくはオクタンなど）又は芳香族炭化水素（トルエンもしくはキシレンなど）である希釈剤を、一般に、液体マニキュア組成物の総重量の１０重量％〜３０重量％の範囲の割合で含有してもよい。また、エタノール、ｎ−ブタノール、ｎ−プロパノール、イソプロパノール、又はこれらの混合物、又は前述の溶媒を含む他の揮発性溶媒が溶媒系に存在してもよい。
【００２５】
液体マニキュア樹脂系は、溶媒中に溶解する２種類の樹脂、主樹脂および副樹脂を有することができる。主樹脂は、硬質で靭性と耐摩耗性がある皮膜を提供し、一般に、液体マニキュア組成物の総重量を基準にして５〜２０重量％、好ましくは１０〜２０重量％の濃度で存在する。好ましい主樹脂は、ニトロセルロースである。有用なニトロセルロース主樹脂には、「ＲＳ」又は「ＳＳ」タイプのニトロセルロース（タイプ１／４秒ＲＳニトロセルロース、タイプ１／２秒ＲＳニトロセルロース、タイプ１／２秒ＳＳニトロセルロース、およびタイプ３／４秒ＳＳニトロセルロースなど）、および、ポリビニル誘導体（ポリビニルブチラールなど）が挙げられる。他の主樹脂、および報告されている主樹脂の組合せには、セルロースアセテートイソブチレート、メタクリレートおよびニトロセルロース、エチルセルロースおよびニトロセルロース、ニトロスターチおよびポリ酢酸ビニル、ポリ酢酸ビニルおよびニトロセルロース、アルキルビニルエチル−無水マレイン酸コポリマー、メタクリル酸メチル又はエチルおよびメタクリル酸プロピル又はブチル、メタクリル酸ブチル−アクリル酸エチル−４−スチレンスルホンアミドコポリマー、アクリルアミド−メタクリル酸ブチル−アクリル酸エチルコポリマー、ポリビニルブチラール、シス−４−シクロヘキセン−１，２−アンヒドロジカルボン酸−２，２−ジメチル−１，３−プロパンジオールコポリマー、シロキサニルアルキルエステル−アクリレート−メタクリレートコポリマー、ポリアクリルおよびポリエポキシドで架橋されたポリエチレンイミン、酢酸セルロース、並びに、セルロースアセテートプロピオネートが挙げられる。ニトロセルロースのような主樹脂は、溶媒と組み合わせて液体主樹脂系を形成することができる。次いで、液体主樹脂系に有機繊維を添加し、固体構成成分と共に撹拌して液体主樹脂系中でマイクロパルプを形成することができる。
【００２６】
副樹脂は、爪に対する主樹脂の改善された塗布および接着、並びに、マニキュアの改善された光沢などの更なる特性をマニキュアに付与する。副樹脂は、一般に、液体マニキュア組成物の総重量を基準にして０．５〜１０重量％の割合で存在する。アリール−スルホンアミド−ホルムアルデヒド又はアリール−スルホンアミド−エポキシタイプの樹脂、特に、好ましいトルエンスルホンアミド−ホルムアルデヒドタイプの樹脂を含む、多数の樹脂を単独で又は組み合わせて使用することができる。他の副樹脂、および報告される組合せには、ポリビニルブチラール、サンダラック、ポンティアナック（ｐｏｎｔｉａｎａｃ）、エステルガム、ヘキシルメタクリレート−メチルメタクリレートコポリマー、アクリ
ルエステルオリゴマー、アルキッド樹脂、ポリテトラヒドロフラン、ポリアミド、ラウロラクタム−カプロラクタム−ヘキサメチレンジアミンアジペートターポリマー、およびメラミン樹脂が挙げられる。
【００２７】
液体マニキュア樹脂系に含むことができる添加剤は、物理的力に対する抵抗を弱めることなく皮膜の可撓性を調節できるようにする、可塑剤を含むことができる。液体マニキュア樹脂組成物の総重量を基準にして２〜１０重量％の範囲の可塑剤濃度が典型的である。好適な可塑剤には、リン酸トリクレジル、安息香酸ベンジル、リン酸トリブチル、アセチルリシノール酸ブチル、アセチルリシノール酸グリセリル、フタル酸ジブチル、グリコール酸ブチル、フタル酸ジオクチル、ステアリン酸ブチル、リン酸トリブトキシエチル、リン酸トリフェニル、クエン酸トリエチル、クエン酸トリブチル、アセチルクエン酸トリブチル、アセチルクエン酸２−トリエチルヘキシル、酒石酸ジブチル、フタル酸ジメトキシエチル、フタル酸ジイソブチル、フタル酸ジアミル、カンファー、三酢酸グリセロール、およびこれらの混合物が挙げられる。また、液体マニキュア樹脂系に加える添加剤には、有機又は無機着色剤を挙げることができ、これは、典型的には液体マニキュア組成物の総重量を基準にして約２重量％までの量で存在する。
【００２８】
本発明のとりわけ望ましい実施形態の１つは、有機繊維を液体構成成分および固体構成成分を接触させることによりマニキュア組成物を製造する方法に関し、ここで、液体構成成分は、溶媒中の副樹脂の副マニキュア樹脂系である。次いで、有機繊維、液体副マニキュア樹脂系および固体構成成分を撹拌し、有機繊維を、液体副マニキュア樹脂系中に分散したマイクロパルプに変形させる。マイクロパルプを含有するこのような副樹脂系は、好ましくは、０．０２５〜５重量％の分散したマイクロパルプを有する。次いで、場合により、分散体を主樹脂、添加剤（可塑剤、希釈剤、ＵＶ安定剤、着色剤など）、および／又は追加の溶媒と接触させて、最終液体マニキュア組成物を製造してもよい。マイクロパルプは、副樹脂系中に既に完全に分散しているため、単純な混合で、主樹脂、添加剤、および／又は溶媒を添加することができる、即ち、マイクロパルプを更に破砕するのに固体構成成分を必要としない。
【００２９】
或いは、マイクロパルプをマニキュア樹脂系に用いる溶媒中で製造した後、マニキュア樹脂系に添加してもよい。この場合、媒体中の液体構成成分は、また、溶媒およびマニキュア樹脂系と適合性のある他の有機液体を含んでもよい。このような有機液体には、芳香族炭化水素（石油ナフサ又はキシレンなど）、ケトン（メチルアミルケトン、メチルイソブチルケトン、メチルエチルケトン、又はアセトンなど）、エステル（酢酸ブチル又は酢酸ヘキシルなど）、グリコールエーテルエステル（プロピレングリコールモノメチルエーテルアセテートなど）、又はこれらの組合せが挙げられる。通常は、マニキュア組成物に使用される典型的な溶媒と適合性はないが、マニキュア組成物が水と適合性のあるタイプである場合、水、又は水を含有する１つもしくはそれ以上の混和性溶媒（アルコールなど）を使用してもよい。液体構成成分は、最終マニキュア組成物に使用される溶媒であることが好ましい。
【００３０】
マイクロパルプを溶媒中で製造した後、濃縮液体マニキュア樹脂系をマイクロパルプ含有溶媒分散体と合わせ、その後、合わせたものを、マイクロパルプが樹脂系全体に均一に混入されるのに十分な時間、撹拌デバイス中で固体構成成分と共に更に撹拌することによって、分散体を最終液体マニキュア組成物に混入させてもよい。しかし、樹脂系の粘度および相対的な溶媒の量に応じて、マイクロパルプ含有溶媒分散体を液体マニキュア樹脂系と接触させ、単純に混合することにより、適切な混入を達成することができる。副樹脂が含まれる場合、マイクロパルプ含有分散体の混入は、２段階で達成することができる。即ち、分散体を最初に副マニキュア樹脂と接触させ、固体構成成分と共に撹拌することができ、その後、残りの成分および主樹脂および／又は溶媒を添加し、単純に混合して最終マ
ニキュア組成物を製造することができる。しかし、一般に、これらのプロセス中ほとんどいつでも、必要に応じて添加剤および追加の溶媒を添加することができる。
【００３１】
溶媒経由でマイクロパルプを混入させる代替の方法は、第１の液体媒体又は溶媒中でマイクロパルプを製造し、場合により、その第１の溶媒の一部を除去し、その後、マイクロパルプ分散体を固体の副マニキュア樹脂と接触させ、その後、これを第１の溶媒中で単純に混合し、溶液化することを含む。或いは、副マニキュア樹脂を、第２の溶媒中の副樹脂の液体樹脂系として添加することができ、場合により、その後、これを固体構成成分と共に更に撹拌して、液体マニキュア組成物中でマイクロパルプを更に分散させ、そのサイズを減少させる。これは、多くの異なるマニキュア樹脂系で用途を有するマイクロパルプ含有溶媒分散体を製造することを所望する場合、有用な方法である。その場合、第１の溶媒と第２の溶媒は同じであっても、又は異なってもよい。また、別々の撹拌工程で使用される固体構成成分は、同じであっても、又は異なってもよい。
【００３２】
前述のように、本発明の所望のマニキュア組成物を得るため、有機繊維は、マニキュア組成物の樹脂系に単純に添加され、混合又は撹拌されるのではなく、組成物中にマイクロパルプを作り出すため、固体構成成分と共に撹拌することによって処理される。マイクロパルプがこの形態で混入されると、液体マニキュア組成物中における様々な固体構成成分の沈降が遅延され、追加の粘度調整剤の必要がなくなり、マニキュアが滑らかで長持ちする特性を有することが確実になる。
【００３３】
試験方法
容積平均長さの測定は、ベックマンＬＳ粒度分析器（Ｂｅｃｋｍａｎ  ＬＳ  Ｐａｒｔｉｃｌｅ  Ｓｉｚｅ  Ａｎａｌｙｚｅｒ）を使用し、レーザー回折を使用して行われる。シュトローライン面積計量器（Ｓｔｒｏｈｌｅｉｎ  Ａｒｅａ  Ｍｅｔｅｒ）を使用して、窒素吸着ＢＥＴ一点法による表面積測定を行う。本明細書で使用する場合、容積平均長さは、次式で計算する。
【００３４】
【数１】
0004519126.tif 000002
【実施例】
【００３５】
以下の実施例では、防爆ブレンダー中で主樹脂ニトロセルロースを酢酸ｎ−ブチル溶媒および希釈剤と混合した（顔料を添加する場合、添加前に顔料を濡らすため、酢酸ｎ−ブチル約１７％を取っておいた）。次いで、（１種類又は複数種類の）副樹脂を可塑剤、ＵＶ安定剤およびレオロジー調整剤と合わせ、混合した。これをニトロセルロース／酢酸ｎ−ブチル混合物と合わせ、混合缶に移し、全て合わせたものを１缶当り１０の混合媒体と共に振盪器上で２回、合わせて２時間、完全に混合し、振盪器を停止させ、その２回の間に缶を冷却した。混合媒体は円筒状で、長さ１／２インチ（１２．７ｍｍ）、直径１／２インチ（１２．７ｍｍ）であった。
【００３６】
マイクロパルプをプレミア（Ｐｒｅｍｉｅｒ）ＳＭＬ（１．５Ｌスーパーミル（Ｓｕｐｅｒｍｉｌｌ））媒体ミル内で製造し、ここで、有機繊維を、固体構成成分および前述の液体マニキュア樹脂系又は溶媒（酢酸ブチル）のいずれかと共に撹拌した。球状固体構成成分１Ｌを媒体ミル内で使用した（１．０ｍｍミル・メイツ（Ｍｉｌｌ  Ｍａｔｅｓ）セ
ラミック媒体）。ミルは、プラスチックディスク６枚の構成と、１．３６Ｌの有効容量を有し、固体構成成分の装填量が８０％であった。液体マニキュア樹脂系又は溶媒に添加した有機繊維は、ケブラー（ＫＥＶＬＡＲ）（登録商標）パルプタイプ１Ｆ５４３（イー・アイ・デュポン・ド・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）により販売）であった。所与のミル構成（即ち、ミルタイプ、媒体タイプ、処理速度など）では、ミル粉砕チャンバ内での滞留時間によって粒度が制御された。滞留時間は、ミルの空き容積、全液体バッチサイズ、および全運転時間の関数である。酢酸ｎ−ブチル溶媒中で製造したマイクロパルプ（２％パルプスラリー）に関して、ミル運転時間を下記の表Ｉに示す。
【００３７】
最初に溶媒中でマイクロパルプを製造する場合、溶媒中に分散したマイクロパルプの分散体を液体マニキュア樹脂系に添加したが、固体構成成分と共にミルで再粉砕せず、振盪器で２回、合わせて２時間、混合した。
【００３８】
【表１】
0004519126.tif 000003
【００３９】
実施例１
この実施例は、本発明のマニキュア組成物の滑らかさを例証する。パラアラミドマイクロパルプ（容積平均長さ１９μ）を酢酸ブチル溶媒中で製造し、次いで、それを濃縮液体マニキュア樹脂系に添加して本発明の液体マニキュア組成物を製造した。液体マニキュア組成物は表２の成分を含有した。
【００４０】
【表２】
0004519126.tif 000004
【００４１】
この無色の液体マニキュア組成物を透明なプラスチックシートに塗布し（湿潤時５ｍｉｌ又は１２７μ）、室温で空気乾燥させて、乾燥マニキュア組成物を形成した。検査すると、肉眼ではマイクロパルプを見ることができず、表面は手触りが滑らかであった。図１は、対比を示すため、無地の色の背景に対してこの無色又は透明なマニキュア組成物を配したデジタル画像の複写である。図１は、均一な灰色の面積を示し、これは表面が滑らかであることを示している。
【００４２】
実施例２（比較例）
この実施例は、粗い表面を呈する従来技術の繊維含有マニキュアを例証する。従来技術の方法の典型的なマニキュア組成物を製造した、即ち、ケブラー（ＫＥＶＬＡＲ）（登録商標）パルプスタイル１Ｆ５４３（容積平均長さ５００〜６００μｍ（０．５〜０．６ｍｍ））液体マニキュア樹脂系に添加し、単純に混合することによって、表３に列記される成分を含有するマニキュア組成物を製造した。
【００４３】
【表３】
0004519126.tif 000005
【００４４】
この無色液体マニキュア組成物を透明なプラスチックシートに塗布し（湿潤時５ｍｉｌ又は１２７μ）、室温で空気乾燥させて乾燥マニキュア組成物を形成した。検査すると、肉眼で繊維を容易に見ることができ、表面は手触りが粗かった。図２は、対比を示すため、無地の色の背景に対してこの無色又は透明なマニキュア組成物を配したデジタル画像の複写である。図２では、色の濃い灰色の面積全体に、色の薄い斑点が見られ、表面は均一ではなく、表面が平坦でないために光が様々に反射されたことが分かる。
【００４５】
実施例３
この実施例は、滑らかな表面が得られるがマイクロパルプを含有しないマニキュア組成物に優る、本発明の液体マニキュア組成物が呈する知覚される改善を例証する。ニトロセルロース、イソプロパノール、トルエンスルホンアミド／エポキシ樹脂、フタル酸ジブチル、ベンゾフェノン−１、酢酸ｎ−ブチル、および酢酸エチルを含有する液体マニキュア樹脂系にケブラー（ＫＥＶＬＡＲ）（登録商標）パルプタイプ１Ｆ５４３を添加し、パルプおよび液体マニキュア系を固体構成成分と共に撹拌し、マイクロパルプを有するマニキュア樹脂系を形成することによって、液体マニキュア組成物をマイクロパルプと配合した。液体マニキュア系中のパルプ濃度は、０．５重量％（樹脂／溶媒溶液７４６５．９ｇ中にパルプ３７．５ｇ）であった。
【００４６】
直径１ｍｍの球状セラミック媒体１リットルの装填量（７３．５％装填量）で、前述のプレミア（Ｐｒｅｍｉｅｒ）ＳＭＬ媒体ミルを使用した。有機繊維を有する液体マニキュア系の１回目のパスは、ミルを先端速度１８００ｆｐｍ（５４９ｍｐｍ）で運転し、２８４ｇ／分の速度でミルを通流させた。次いで、ミルを先端速度１８００〜２０００ｆｐｍ（５４９〜６１０ｍｐｍ）で運転し、材料を６２０ｇ／分の速度でミルを通して３時間３７分再循環させた。この時間中、出力レベルは６．０〜８．０ｋｗの範囲であった。撹拌中ずっと、マイクロパルプの容積平均長さを測定した。この実施例で使用したマイクロパルプの容積平均長さは２２μｍであった。
【００４７】
【表４】
0004519126.tif 000006
【００４８】
固体構成成分をマニキュア樹脂系から除去し、追加の顔料、トルエンスルホンアミド／エポキシ樹脂、および追加の溶媒を添加して、表４に記載の組成を有する有色液体マニキュア組成物を製造した。マイクロパルプの添加以外は同じ成分を有する、対照の液体マニキュア組成物を製造した。マイクロパルプを含有する本発明の組成物ではレオロジー調整剤（ステアラルコニウムヘクトライト）を必要としなかったが、対照ではそれを使用した。
【００４９】
【表５】
0004519126.tif 000007
【００５０】
マニキュアをＡおよびＢと標識し、ここで、Ａは対照マニキュアであり、Ｂは本発明のマニキュアであった。盲検で１５人の使用者のパネルにより、両方のマニキュアを評価した。プロのマニキュアリストが各マニキュアを使用者の指の爪に交互に塗布した。マニキュアリストは、試験する有色マニキュア層の他に、市販のベース層およびトップ層を各指の爪に塗布した。マニキュアリストは、最初にエッシー「プロテイン・ベース・コート」（Ｅｓｓｉ“Ｐｒｏｔｅｉｎ  Ｂａｓｅ  Ｃｏａｔ”）のベース層を塗布した後、試験マニキュアＡ又はＢのいずれかを塗布し、その後、エッシー「トゥ・ドライ・フォー」（Ｅｓｓｉ“Ｔｏ  Ｄｒｙ  Ｆｏｒ”）のトップ層を塗布した。更に、甘皮の健康および爪の成長を促進するため、甘皮にソーラー・オイル（Ｓｏｌａｒ  Ｏｉｌ）を塗布した。通常
の装着で６〜１０日間（平均８日間）の試験期間の終了時に、使用者に表５の質問をしてマニキュアを１〜５の尺度でランク付けしてもらったが、ここで、５は「非常に」で、１は「全く」であった。本発明のマニキュア組成物、「Ｂ」の方がどの部類でも好ましかった。
【００５１】
【表６】
0004519126.tif 000008
【図面の簡単な説明】
【００５２】
【図１】マイクロパルプを含有する本発明の滑らかなマニキュア組成物のデジタル画像の複写である。
【図２】従来技術の粗いマニキュア組成物のデジタル画像の複写である。
【図１】
0004519126.tif 000009
【図２】
0004519126.tif 000010